(57)【要約】【課題】生物生体活性効果のあるパルス分布磁界を発生する、新規な磁性石粉末による成型品を提供する。【解決手段】磁性かんらん岩等の磁性石の砕石副産物である磁性粉末または磁性石粉末を使用し、容器封入品、水練り体を容器に挿入した品、焼結セラミックス品、陶磁器などの成型品とし、強力磁石で局所的磁化を施す。焼結粒を既成容器等に集団として接着固定した品も作成する。【選択図】図１
2013230203.tif 000002
【特許請求の範囲】
【請求項１】
磁性石粉末の成型品および磁性石粉末を成分とする成型品。
【請求項２】
１ミリガウス以上の周期的パルス分布静磁界を発生することを特徴とする、請求項１記載の磁性石粉末の成型品および磁性石粉末を成分とする成型品。
【請求項３】
前記磁性石はセラミックスであることを特徴とする請求項１又は２記載の磁性石粉末の成型品および磁性石粉末を成分とする成型品。
【請求項４】
前記磁性石は磁性かんらん岩であることを特徴とする、請求項１記載の磁性石粉末の成型品。
【発明の詳細な説明】
【技術分野】
【０００１】
本発明は、これまで未開発であった磁性石の粉末および砕石過程副産物である磁性粉末の有効利用に関して、その成型品の作成方法、該成型品の磁気機能の付与方法及び成型磁気器の応用技術全般に関する。
【背景技術】
【０００２】
従来の磁性粉末成型品は、フェライト磁心や粉末成型磁石など、磁気製品用の磁性粉末を工業的に作成し、それを材料として工業的に成型するものである。しかるに、現在の環境技術の振興においては、環境を汚染しない（環境負荷の少ない）材料が要求されているが、工業的に生産されている磁性粉末は、すべて土壌汚染の危険度が高いものであり、また湿気などに弱いことも重なり、直接の環境応用、農林漁業応用は実現されていない。
【０００３】
一方、発明者の一人は、名古屋大学工学部教授在職時に2001年から京都大学医学部教授（福島雅典教授；現名誉教授）との共同研究を基礎に、超低周波微小磁界によって生物が活性化する新原理「磁気プロトニクス原理」を発見した。（特許文献１）
ついで、同者は生物が超低周波磁界浴で活性化することと等価な状況が、自然採掘される磁性かんらん岩などの砕石の集団によるパルス分布磁界の中を、血液細胞等の体内走行細胞が通過することにより成立することを発見した。（特願2011−062888号、特願2011−154004号）
【先行技術文献】
【特許文献】
【０００４】
【特許文献１】特開2003−88592号公報
【発明の概要】
【発明が解決しようとする課題】
【０００５】
本発明は、環境負荷の低減された、生物生体活性効果のあるパルス分布磁界を発生する、新規な磁性石粉末による成型品を提供することを目的とする。
【課題を解決するための手段】
【０００６】
本発明の成型品は、磁性石粉末の成型品および磁性石粉末を成分とする成型品であることを特徴とする。
【発明の効果】
【０００７】
本発明によれば、生物活性効果が認められ、かつ成分分析で安全性が確認されている天然の磁性石の粉末を使用するため、土壌汚染などの環境への害は特に考えられず、安心、安全かつ安定な成型品が提供される。
【図面の簡単な説明】
【０００８】
【図１】磁性かんらん岩粉末水練体の表面パルス分布磁を表すグラフである。
【図２】磁性かんらん岩粉末焼結球列の表面パルス分布磁界を表すグラフ(a)と、そのMH特性を表すグラフ（ｂ）である。
【図３】磁性かんらん岩テストピースの表面パルス分布磁界を表すグラフである。
【図４】磁性かんらん岩粉末焼結球列を立てた植木鉢のヒアシンスの生長促進を表す図である。
【図５】磁性かんらん岩粉末焼結球を充填した社員証紐を表す図である。
【図６】磁性かんらん岩粉末焼結球を充填した紐を配置した居眠り運転防止用ベストを表す図である。
【図７】磁性かんらん岩粉末焼結球を配置したパルス分布磁界発生絆創膏を表す図である。
【図８】磁性かんらん岩粉末を水練りして作成した皿の図とパルス分布磁界を表すグラフである。
【図９】図８の皿を焼結した場合の図とそのパルス分布磁界を表すグラフである。
【図１０】磁性かんらん岩粉末焼結棒の図とパルス分布表面磁界を表すグラフである。
【発明を実施するための形態】
【０００９】
本発明の磁性石粉末の成型品および磁性石粉末を成分とする成型品は、１ミリガウス以上の周期的パルス分布静磁界を発生することが好ましい。
また、本発明の磁性石粉末の成型品および磁性石粉末を成分とする成型品は、セラミックスであることが好ましい。
【００１０】
さらに、該磁性石は、磁性かんらん岩であることが好ましい。特に、三重県菅島で産出される磁性かんらん岩であることが好ましい。
さらに、同者はこの砕石過程の副産物である磁性かんらん岩粉末に着目し、水で練った粉末の固形物を強力磁石で局所的に磁化することによって、２，３ cm間隔でパルス分布の交番磁界を発生することを見出した（図１）。また、別の発明者は、該粉末100％および耐火粘土粉末25％との75％混合粉末を用いた焼結球を試作した。前記発明者は、その磁化した球列配置においても２, ３cm間隔でパルス分布の交番磁界が発生すること（a）、振動試料磁力計の測定で、焼結により磁気特性が顕著に向上すること(b) を発見した（図２）。これを基礎に、磁性かんらん岩粉末の割合を30 ％まで減少させた焼結テストピースを作成し、いずれも明確なパルス分布磁界が発生することを見出した（図３）。
【００１１】
さらにこれらの磁性粉末成型品を、ヒアシンス球根などの栽培植物の根元に設置することで生長が顕著に促進されること（図４）、該焼結球を充填した紐をヒトの首に掛けることで血圧が低下し安定化することを発見した（図５）。これらの効果は、上記「磁気プロトニクス原理」によって、生物細胞内の細胞エネルギーATP生成能の向上効果で説明される。
【００１２】
本発明者らは、該焼結球を充填した紐の応用として、図６のようにベストの背部に該磁性紐を固定し、該ベストをクルマの運転者が着ることにより、脊柱磁気刺激で運転者の脳が覚醒して居眠り運転防止ができる新技術を発明した。
【００１３】
また、本発明者らは、図７に示すように、該微小焼結粒を絆創膏に分布固定した磁気絆創膏を発明した。
「磁気プロトニクス原理」は、本発明者らによって既に下記の特許を得ているものである。
【００１４】
１．  特開２００３−８８５９２号（特許４０６００５４）「微小パルス磁界発生装置及びそれを用いた血行促進・免疫力増加・組織再生システム」
２．  特開２００３−８８８７３号（特許３８３６３４７）「水分子の導電率の増殖的増加方法及びその装置」
３．  特許第４２３０２３０号  「水分子及び生命の活性化磁界発生方法及び装置」
本発明者らは、さらに該磁性粉末１００％の水練り皿を試作し、ドライヤーの熱風で乾燥後強力磁石で局所的に磁化させると、約３ｃｍ間隔でパルス分布磁界が発生することを発見した（図８）。
【００１５】
ついで、該皿を１２００℃で加熱して焼結した後局所磁化することにより、パルス磁界の分布密度が約2倍に向上することを発見した（図９）
本発明者らは、該磁性粉末７５％の棒状焼結体を試作した結果、強力磁石で局所的に磁
化すると、長さ方向に約３ｃｍ間隔でパルス分布の交番磁界が発生することを発見した（図１０）
以下、実施例によって本発明を詳細に説明する。
【実施例１】
【００１６】
図１は、７mm径、２２cm長のプラスチックストローに磁性かんらん岩粉末を水で練ったものを充填し、強力磁石で長さ方向に周期的に磁化した後、表面磁界を磁気センサで検出した結果を示す。尚、横軸は、長さ方向位置を示し、縦軸は、磁界を示す。２本とも正負（計７個程度）のパルス分布磁界を発生しており、約３ｃｍの周期的分布を示している。磁界の大きさは高い値で約１００ミリガウスである。粉末のままでは、粉末の形状不安定により、発生磁界分布が不安定であるが、水練りにより安定なパルス分布磁界となった。
【実施例２】
【００１７】
磁性かんらん岩粉末を容器に入れて回転させ、水ミストを噴霧して核を形成した後、粉末が核周囲に堆積する粉末球作成法によって直径2−10mmの球を多数作成した。この磁性粉末球群を焼結窯に入れ、1時間100℃で温度上昇させ、1200℃で1〜３時間保持し、自然冷却させて焼結した。
【００１８】
図２(a)は、磁性粉末100％の8mm径、4mm経焼結球および75％の8mm径、4mm径焼結球を1列および帯状に分布させ、強力磁石で磁化させた場合の表面磁界分布の測定結果である。尚、横軸は、長さ方向位置を示し、縦軸は、磁界を示す。
【００１９】
図２（ｂ）は、振動試料磁力計 (Riken Denshi Co.,BHV-50) による磁性かんらん岩粉末（１）、粉末の粒状焼結球（２）（0.2-2mm径）、（３）（8mm径）の磁化特性である。焼結（1200℃、３時間）により、飽和磁化は１．７倍に向上し、保磁力は５分の１に減少、着磁表面磁界は５倍に増加するなど、焼結効果が顕著に現れた。        
【実施例３】
【００２０】
図３は、磁性かんらん岩粉末と耐火粘土との混合比を７５：２５、６０：４０、５０：５０、４０：６０、３０：７０と変化させたテストピース（幅２９mm、長さ９６mm、厚さ５mm）の焼結体である。尚、横軸は、長さ方向位置を示し、縦軸は、磁界を示す。強力磁石による局部周期的着磁後の表面発生磁界は、いずれもパルス分布し、生物活性効果に適することが分かる。
【実施例４】
【００２１】
図４は、図２で示した直径６mmの焼結球を充填した22cm長のプラスチック棒を、鉢植えのヒアシンス球根の周りに3本立てた場合の１ヶ月後の葉の成長結果である。対照球根に対して生長の差が明確に現れている。実験は３鉢ずつ６鉢で行い、全鉢で差が出ており、焼結球磁界の効果が出ている。
【実施例５】
【００２２】
図５は、図２に示した磁性かんらん岩粉末焼結球（6mm径）を充填した社員証紐を示す。70cm長の紐で20個ほどのパルス分布表面磁界が発生しており、球約３個ごとに発生している。尚、横軸は、長さ方向位置を示し、縦軸は、磁界を示す。この磁界列の中を血液細胞等の生体細胞が通過すると、超低周波磁界を受けることになり、磁気プロトニクス原理でミトコンドリア系細胞の活性化（ATP生成能の強化）がおきる。71歳男性が首に15分間かけた場合、最高血圧、最低血圧がその前後において、それぞれ  136 mmHg、92  mmHgから  110 mmHg, 76 mmHgに低下した。血管平滑筋の拡張効果も生じていると思われる。焼結球充填紐は柔軟性に富むので、衣類等への装着が種々可能である。例えば、図６のように、ベストの脊柱部に装着することにより、パルス分布磁界の生理的磁気刺激による自動車運転者の居眠り運転防止ができる。
（参考文献：K. Mohri, T. Uchiyama, M. Yamada,T. Watanabe, Y. Inden, T. Kato, S. Iwata, Arousal  Effect of Physiological Magnetic Stimulation onElder Person’s Spine for Prevention of Drowsiness  During Car Driving, IEEE Trans. Magn., Vol.47,No.10, pp.3066-3069, 2011.) 
【実施例６】
【００２３】
図７は、パルス磁気絆創膏を示す。3mm径磁性かんらん岩粉末焼結粒を6個3列に配置した場合、４，５個のパルス分布交番磁界が発生し、生物活性に適した磁界を発生している。尚、横軸は、長さ方向位置を示し、縦軸は、磁界を示す。左手中指節に1年以上痛みを感じている71歳女性は、この絆創膏を貼り、2日で痛みが顕著に軽くなった。
【実施例７】
【００２４】
図８は、磁性かんらん岩粉末を水練して試作した皿とその表面パルス分布磁界である。尚、横軸は、直径方向位置を示し、縦軸は、磁界を示す。乾燥後強力磁石で局所的に磁化させると、約3cm間隔で交番パルス磁界が発生する。これは生体活性化磁界である。この皿の上に水道水を入れたコップを3時間放置すると、カルキ臭の消えたおいしい水になった。
【実施例８】
【００２５】
図９は、図８の磁性かんらん岩100％粉末水練り皿を、1200℃、3時間焼結した後の表面パルス分布磁界を示す。尚、横軸は、直径方向位置を示し、縦軸は、磁界を示す。図８のパルス磁界に比較して、パルス分布密度が2倍近く増加している。1200℃、3時間の加熱でマグネタイトやマグネシウムフェライトの結晶が成長し、着磁特性が向上したためと考えられる。
【実施例９】
【００２６】
図１０は、幅16 mm、高さ10 mm、長さ240 mmの磁性かんらん岩粉末75％、粘土25％の1200℃焼結棒である。強力磁石で局所的磁化を行った場合、約3 cm間隔で交番パルス分布磁界が発生しており、生物活性磁界となっている。尚、横軸は、長さ方向位置を示し、縦軸は、磁界を示す。この磁化焼結棒をキャベツ苗横の土に挿入して栽培を行い、１ヶ月で対照キャベツ苗に比較して顕著な生長促進が見られた。
【００２７】
以上、実施例１−９によって、本発明の詳細を説明した。本発明は、成分分析で安全性が確認されている天然の磁性石の粉末を使用するため、土壌汚染などの環境への害は特に考えられず、安心、安全かつ安定な新技術である。また、数百万トンの豊富な地域新資源を活用するものであり、国内外に広く普及できる高い将来性とともに、地域の活性化に貢献する重要な面もある。
【産業上の利用可能性】
【００２８】
本発明の実施例は、農業応用、健康・医療応用、陶磁器応用に関するものであるが、本発明はこれらの分野に限定するものではなく、豊富な磁性粉末の生産体制、供給体制が完備し、実用技術面の完成度が高いため、建築、建設・土木、家具、家電、オフィス・工場、イベント、環境など産業全般に応用されるものである。
【図１】
2013230203.tif 000003
【図２】
2013230203.tif 000004
【図３】
2013230203.tif 000005
【図４】
2013230203.tif 000006
【図５】
2013230203.tif 000007
【図６】
2013230203.tif 000008
【図７】
2013230203.tif 000009
【図８】
2013230203.tif 000010
【図９】
2013230203.tif 000011
【図１０】
2013230203.tif 000012